(57)【要約】      （修正有）【課題】基板表面のダイマー列に直交する分子列を有する基板の提供。【解決手段】少なくとも１つのダングリングボンドを含む水素終端基板上に、チオール基または水酸基と前記基板を構成する元素との間で共有結合形成可能な基を含む分子を供給することにより、前記分子が、前記共有結合形成可能な基と基板を構成する元素との間の共有結合によって表面に配列して固定化された基板を製造する方法。表面に分子が固定化された基板。チオール基または水酸基と前記基板を構成する元素との間で共有結合形成可能な基を含む分子が、前記共有結合形成可能な基と基板を構成する元素との間の共有結合によって表面に配列して固定化されている。【選択図】図１
2007125628.tif 000002
【特許請求の範囲】
【請求項１】
少なくとも１つのダングリングボンドを含む水素終端基板上に、チオール基または水酸基と前記基板を構成する元素との間で共有結合形成可能な基を含む分子を供給することにより、前記分子が、前記共有結合形成可能な基と基板を構成する元素との間の共有結合によって表面に配列して固定化された基板を製造する方法。
【請求項２】
前記基板は、シリコン基板、ゲルマニウム基板またはダイヤモンド基板である、請求項１に記載の製造方法。
【請求項３】
前記表面は、基板を構成する元素のダイマー列を含み、
前記分子は、前記ダイマー列に直交する方向に配列して固定化されている、請求項１または２に記載の製造方法。
【請求項４】
前記表面は、Ｓｉ（１００）面、Ｇｅ（１００）面またはダイヤモンド（１００）面である、請求項１〜３のいずれか１項に記載の製造方法。
【請求項５】
前記分子は、下記一般式（Ｉ）：
【化１】
2007125628.tif 000010
[一般式（Ｉ）中、Ｘは、ＣＨ2＝ＣＨ−、ＨＣ≡Ｃ−、ＨＯＯＣ−またはＯ＝ＣＲ−（Ｒは、H、CH3またはOCH3である）であり、Ｙは、−ＳＨ、−ＯＨまたは−ＣＨ（ＳＨ）−（ＣＨ2）m−ＣＨ3（ｍは、０〜５の範囲の整数である）であり、ｎは、０〜５の範囲の整数である。]
で表される分子であり、前記一般式（I）で表される分子を基板上に供給することにより、下記一般式（II）：
【化２】
2007125628.tif 000011
[一般式（ＩＩ）中、Ｚは、−ＣＨ2−ＣＨ2−、−ＨＣ＝ＣＨ−、−Ｏ−ＣＨ（ＯＨ）−または−Ｏ−ＣＨ（Ｒ）−（Ｒは前記と同義である）であり、Ｙおよびｎは、一般式（Ｉ）と同義である。]
で表される基が表面に配列して固定化された基板を製造する、請求項１〜４のいずれか１項に記載の製造方法。
【請求項６】
前記分子の供給量を制御することにより、基板上に固定化される分子の配列の長さを制御する、請求項１〜５のいずれか１項に記載の製造方法。
【請求項７】
水素終端基板上の所望の位置にダングリングボンドを形成し、該ダングリングボンドを基点とし、前記分子を基板上に固定化する、請求項１〜６のいずれか１項に記載の製造方法。
【請求項８】
前記所望の位置へのダングリングボンドの形成は、走査型トンネル顕微鏡を用いて、基板上の所望の位置の終端水素原子を除去することによって行われる、請求項７に記載の製造方法。
【請求項９】
表面に分子が固定化された基板であって、
チオール基または水酸基と前記基板を構成する元素との間で共有結合形成可能な基を含む分子が、前記共有結合形成可能な基と基板を構成する元素との間の共有結合によって表面に配列して固定化された基板。
【請求項１０】
前記基板は、シリコン基板、ゲルマニウム基板またはダイヤモンド基板である、請求項９に記載の基板。
【請求項１１】
前記表面は、基板を構成する元素のダイマー列を含み、
前記分子が、前記ダイマー列に直交する方向に配列して固定化されている、請求項９または１０に記載の基板。
【請求項１２】
前記表面は、Ｓｉ（１００）面、Ｇｅ（１００）面またはダイヤモンド（１００）面である、請求項９〜１１のいずれか１項に記載の基板。
【請求項１３】
前記分子は、下記一般式（Ｉ）：
【化３】
2007125628.tif 000012
[一般式（Ｉ）中、Ｘは、ＣＨ2＝ＣＨ−、ＨＣ≡Ｃ−、ＨＯＯＣ−またはＯ＝ＣＲ−（Ｒは、H、CH3またはOCH3である）であり、Ｙは、−ＳＨ、−ＯＨまたは−ＣＨ（ＳＨ）−（ＣＨ2）m−ＣＨ3（ｍは、０〜５の範囲の整数である）であり、ｎは、０〜５の範囲の整数である。]
で表される分子であり、前記基板表面に、下記一般式（II）：
【化４】
2007125628.tif 000013
[一般式（ＩＩ）中、Ｚは、−ＣＨ2−ＣＨ2−、−ＨＣ＝ＣＨ−、−Ｏ−ＣＨ（ＯＨ）−または−Ｏ−ＣＨ（Ｒ）−（Ｒは前記と同義である）であり、Ｙおよびｎは、一般式（Ｉ）と同義である。]
で表される基が配列して固定化されている、請求項９〜１２のいずれか１項に記載の基板。
【発明の詳細な説明】
【技術分野】
【０００１】
本発明は、分子列を有する基板、および基板と分子間の連鎖反応により、分子列を有する基板を製造する方法に関する。
【背景技術】
【０００２】
近年、単一分子をスイッチやトランジスタなどの電子デバイスとして機能させる試みがなされている。このような機能性分子を組み込んだ電子素子は、単分子デバイスと呼ばれている。単分子デバイスの実現には、分子に信号を伝えるための分子列（ナノワイヤーと呼ばれる）が不可欠であり、世界各国の研究者が、ナノワイヤーとして有力な物質を模索している状況にある。その中で、最近注目を集めているのが、Ｓｉ表面上に分子連鎖反応によって形成される一次元分子列である。
【０００３】
Ｓｉ（１００）表面は、２つのＳｉ原子同士が結合したダイマーを形成し、それらのダイマーが平行に並んだ構造（Ｓｉダイマー列）で安定化することが知られている。Ｓｉ（１００）表面上に更に水素を結合させると、水素で終端された表面が得られる。この水素終端表面から水素原子を取り除くことにより、部分的に結合不飽和なダングリングボンドを形成することができる。このダングリングボンドは１つの電子しかもたないため高い反応性を有する。そこで、このダングリングボンドの反応性を利用し、ある種のアルケン分子により、ダングリングボンドを基点としてＳｉダイマー列に沿った一次元分子列を連続的に形成することが報告されている（特許文献１参照）。
【０００４】
基板表面の任意の２点を結ぶためには、ダイマー列に沿った分子列とダイマー列に直交する分子列を組み合わせる必要がある。しかし、これまで知られている一次元分子列は、すべてダイマー列に沿ったものであり、ダイマー列に直交して分子列を形成する分子は知られていなかった。
【特許文献１】カナダ特許出願公開第２３２３８５０号明細書
【発明の開示】
【発明が解決しようとする課題】
【０００５】
かかる状況下、本発明は、基板表面のダイマー列に直交する分子列を有する基板を提供することを目的とする。
【課題を解決するための手段】
【０００６】
本発明者らは、上記目的を達成するために鋭意検討を重ねた結果、驚くべきことに、末端にチオール基または水酸基を有する分子が、ダングリングボンドを基点としてダイマー列と直交する方向に分子列を形成することを見出し、本発明を完成するに至った。
即ち、上記目的を達成する手段は、以下の通りである。
[１]  少なくとも１つのダングリングボンドを含む水素終端基板上に、チオール基または水酸基と前記基板を構成する元素との間で共有結合形成可能な基を含む分子を供給することにより、前記分子が、前記共有結合形成可能な基と基板を構成する元素との間の共有結合によって表面に配列して固定化された基板を製造する方法。
[２]  前記基板は、シリコン基板、ゲルマニウム基板またはダイヤモンド基板である、[１]に記載の製造方法。
[３]  前記表面は、基板を構成する元素のダイマー列を含み、
前記分子は、前記ダイマー列に直交する方向に配列して固定化されている、[１]または[２]に記載の製造方法。
[４]  前記表面は、Ｓｉ（１００）面、Ｇｅ（１００）面またはダイヤモンド（１００）面である、[１]〜[３]のいずれかに記載の製造方法。
[５]  前記分子は、下記一般式（Ｉ）：
【０００７】
【化１】
2007125628.tif 000003
[一般式（Ｉ）中、Ｘは、ＣＨ2＝ＣＨ−、ＨＣ≡Ｃ−、ＨＯＯＣ−またはＯ＝ＣＲ−（Ｒは、H、CH3またはOCH3である）であり、Ｙは、−ＳＨ、−ＯＨまたは−ＣＨ（ＳＨ）−（ＣＨ2）m−ＣＨ3（ｍは、０〜５の範囲の整数である）であり、ｎは、０〜５の範囲の整数である。]
で表される分子であり、前記一般式（I）で表される分子を基板上に供給することにより、下記一般式（II）：
【０００８】
【化２】
2007125628.tif 000004
[一般式（ＩＩ）中、Ｚは、−ＣＨ2−ＣＨ2−、−ＨＣ＝ＣＨ−、−Ｏ−ＣＨ（ＯＨ）−または−Ｏ−ＣＨ（Ｒ）−（Ｒは前記と同義である）であり、Ｙおよびｎは、一般式（Ｉ）と同義である。]
で表される基が表面に配列して固定化された基板を製造する、[１]〜[４]のいずれかに記載の製造方法。
[６]  前記分子の供給量を制御することにより、基板上に固定化される分子の配列の長さを制御する、[１]〜[５]のいずれかに記載の製造方法。
[７]  水素終端基板上の所望の位置にダングリングボンドを形成し、該ダングリングボンドを基点とし、前記分子を基板上に固定化する、[１]〜[６]のいずれかに記載の製造方法。
[８]  前記所望の位置へのダングリングボンドの形成は、走査型トンネル顕微鏡を用いて、基板上の所望の位置の終端水素原子を除去することによって行われる、[７]に記載の製造方法。
[９]  表面に分子が固定化された基板であって、
チオール基または水酸基と前記基板を構成する元素との間で共有結合形成可能な基を含む分子が、前記共有結合形成可能な基と基板を構成する元素との間の共有結合によって表面に配列して固定化された基板。
[１０]  前記基板は、シリコン基板、ゲルマニウム基板またはダイヤモンド基板である、[９]に記載の基板。
[１１]  前記表面は、基板を構成する元素のダイマー列を含み、
前記分子が、前記ダイマー列に直交する方向に配列して固定化されている、[９]または[１０]に記載の基板。
[１２]  前記表面は、Ｓｉ（１００）面、Ｇｅ（１００）面またはダイヤモンド（１００）面である、[９]〜[１１]のいずれかに記載の基板。
[１３]  前記分子は、下記一般式（Ｉ）：
【０００９】
【化３】
2007125628.tif 000005
[一般式（Ｉ）中、Ｘは、ＣＨ2＝ＣＨ−、ＨＣ≡Ｃ−、ＨＯＯＣ−またはＯ＝ＣＲ−（Ｒは、H、CH3またはOCH3である）であり、Ｙは、−ＳＨ、−ＯＨまたは−ＣＨ（ＳＨ）−（ＣＨ2）m−ＣＨ3（ｍは、０〜５の範囲の整数である）であり、ｎは、０〜５の範囲の整数である。]
で表される分子であり、前記基板表面に、下記一般式（II）：
【００１０】
【化４】
2007125628.tif 000006
[一般式（ＩＩ）中、Ｚは、−ＣＨ2−ＣＨ2−、−ＨＣ＝ＣＨ−、−Ｏ−ＣＨ（ＯＨ）−または−Ｏ−ＣＨ（Ｒ）−（Ｒは前記と同義である）であり、Ｙおよびｎは、一般式（Ｉ）と同義である。]
で表される基が配列して固定化されている、[９]〜[１２]のいずれかに記載の基板。
【発明の効果】
【００１１】
本発明によれば、Ｓｉ（１００）面等に含まれるダイマー列に直交する分子列を有する基板を得ることができる。
【発明を実施するための最良の形態】
【００１２】
以下、本発明について更に詳細に説明する。
本発明は、少なくとも１つのダングリングボンドを含む水素終端基板上に、チオール基または水酸基と前記基板を構成する元素との間で共有結合形成可能な基を含む分子を供給することにより、前記分子が、前記共有結合形成可能な基と基板を構成する元素との間の共有結合によって表面に配列して固定化された基板を製造する方法に関する。
【００１３】
前記分子は、チオール基または水酸基と基板と構成する元素（例えばシリコン基板の場合はＳｉ、ゲルマニウム基板の場合はＧｅ、ダイヤモンド基板の場合はＣ）との間で共有結合可能な基を含む。前記共有結合可能な基としては、ＣＨ2＝ＣＨ−、ＨＣ≡Ｃ−、ＨＯＯＣ−またはＯ＝ＣＲ−（Ｒは、H、CH3またはOCH3である）を例示できる。
【００１４】
前記分子は、前記共有結合可能な基とチオール基または水酸基が、連結基を介して結合したものであることができる。前記連結基としては、
【００１５】
【化５】
2007125628.tif 000007
を例示できる。ここで、ｎは０〜５の範囲の整数であり、好ましくは１〜４の範囲の整数である。
【００１６】
前記分子の好ましい構造としては、下記一般式（Ｉ）を例示でき、一般式（Ｉ）で表される分子を基板上に供給することにより、下記一般式（ＩＩ）で表される基を基板表面に配列して固定化することができる。
【００１７】
【化６】
2007125628.tif 000008
[一般式（Ｉ）中、Ｘは、ＣＨ2＝ＣＨ−、ＨＣ≡Ｃ−、ＨＯＯＣ−またはＯ＝ＣＲ−（Ｒは、H、CH3またはOCH3である）であり、Ｙは、−ＳＨ、−ＯＨまたは−ＣＨ（ＳＨ）−（ＣＨ2）m−ＣＨ3（ｍは、０〜５、好ましくは０〜１の範囲の整数である）であり、ｎは、０〜５（好ましくは１〜４）の範囲の整数である。]
【００１８】
【化７】
2007125628.tif 000009
[一般式（ＩＩ）中、Ｚは、−ＣＨ2−ＣＨ2−、−ＨＣ＝ＣＨ−、−Ｏ−ＣＨ（ＯＨ）−または−Ｏ−ＣＨ（Ｒ）−（Ｒは前記と同義である）であり、Ｙおよびｎは、一般式（Ｉ）と同義である。]
【００１９】
更に、前記分子の好ましい具体例を以下に示す。但し、本発明は下記具体例に限定されるものではない。
２−プロペン−１−チオール、チオグリコール酸、３−メルカプト安息香酸、３−ブテン−１−チオール、３−メルカプトプロピオン酸、チオサリチル酸、メルカプト琥珀酸、３−メルカプト−２−ペンタノン、３−メルカプト−２−ブタノン、３−ブテン−２−オール、３−ブテン−１−オール、ｃｉｓ−２−ペンテン−１−オール。
【００２０】
本発明において使用される基板は、少なくとも１つのダングリングボンドを含む水素終端基板である。水素終端基板は、公知の水素終端処理によって得ることができる。ダングリングボンドは、水素終端基板上から、終端水素原子を取り除くことによって形成することができる。終端水素原子は、電子線照射、紫外線照射などの公知の方法によって除去することができる。また、超高真空下に基板を配置し、その表面にＳＴＭ（走査型トンネル顕微鏡）の探針を近付け、適当な電圧パルスを印加することにより、表面から一つまたは複数の原子を引く抜くことができる。基板上の所望の位置から終端水素原子を確実に除去するためには、ＳＴＭを用いることが好ましい。こうして基板上の所望の位置にダングリングボンドを形成すれば、該ダングリングボンドを基点として、基板上の所望の位置に分子列を形成することができる。なお、終端水素原子除去時の操作条件は、適宜設定することができる。本発明では、基板上に１つのダングリングボンドを形成するだけで、連鎖反応により分子列を形成することが可能である。また、基板上に複数のダングリングボンドを形成すれば、一度の処理で複数の分子列を形成することができる。更に、基板上に異なる分子を順次供給することにより、異なる種類の基からなる複数の分子列を形成することもできる。
【００２１】
前記基板は、シリコン基板、ゲルマニウム基板、ダイヤモンド基板を用いることができる。前記基板としては、単結晶基板を用いることができる。なお、前記基板には、不純物が含まれていてもよく、例えば、半導体としての電気伝導度を付与し得る程度の量のリン、ガリウム、砒素、ホウ素、インジウム等の不純物が含まれていてもよい。また、前記基板は、ｎ型半導体であってもｐ型半導体であってもよい。電子デバイスとしての有用性等の観点からは、シリコン基板を用いることが好ましい。
【００２２】
分子列を形成する表面は、基板を構成する元素のダイマー列を含むことが好ましく、前記分子によれば、ダイマー列に直交する方向に分子列を形成することができる。以下、この点について説明する。
【００２３】
チオール基または水酸基と基板を構成する元素との間で共有結合形成可能な基を有する分子は、ダングリングボンドを基点として、基板上のダイマー列に直交する方向に、連鎖的に固定化され分子列を形成するという特徴を有する。この点を、プロペンチオールおよびスチレンを、Ｓｉ（１００）面に固定化する場合を例にとり、図１に基づき説明する。
【００２４】
図１は、プロペンチオールおよびスチレンがＳｉ（１００）面上に固定化される過程を示す模式図である。
図１（ａ）に示すように、ダングリングボンドを１つ有する水素終端処理を施したＳｉ（１００）面に、プロペンチオール、スチレンを供給すると、図１（ｂ）に示すように、ＳｉとＣが共有結合することにより基板上に分子が固定化されるとともに、炭素ラジカルが形成される。その後、スチレンの場合は、図１（ｃ）に示すように、Ｃラジカルが、同じダイマー列上の最も近いＨに達し、隣接するダイマー上に新たなラジカルを形成する。この反応が繰り返されることにより、スチレン分子が順次固定化され、Ｓｉダイマー列に沿った分子列が形成される。
それに対し、プロペンチオールの場合には、図１（ｂ）に示すＣラジカル形成後、互変異性により、Ｓラジカルが形成される。図１（ｄ）に示すように、このＳラジカルが、隣のダイマー列上のＨに達してラジカルが形成される。この反応が繰り返されることにより、今まで不可能であったダイマー列と直交する方向に、−（ＣＨ2）3−ＳＨ基が配列して固定化された基板、即ち、ダイマー列と直交する分子列を有する基板を形成することができると考えられる。
【００２５】
ダイマー列を含む表面としては、具体的には、Ｓｉ（１００）面、Ｇｅ（１００）面、ダイヤモンド（１００）面等を挙げることができ、中でも、Ｓｉ（１００）面を用いることが好ましい。
【００２６】
ダングリングボンドを有する水素終端基板上に前記分子を供給すれば、先に説明したように連鎖的に反応が進行するため、これにより、基板上に分子列を容易に形成することができる。分子の供給方法としては、基板を配置した反応容器中に、前記分子をガスとして導入する方法を用いることができる。
【００２７】
基板上に固定する前記一般式（II）で表される基の量および分子列の長さは、作製した基板の用途等に応じて適宜設定することができる。分子列の長さは、例えば２０〜５００Åとすることができる。分子列の長さおよび固定量は、前記分子の供給量によって制御することができる。反応雰囲気中の前記分子ガスの露出量は、例えば１０-9〜１０-4Ｔｏｒｒ・ｓ、好ましくは１０-7〜１０-5Ｔｏｒｒ・ｓとすることができる。混合するガスとしては、不活性ガス（例えば、アルゴン等の希ガス、窒素ガス等）を用いることができる。反応温度は、好ましくは室温（約２５℃）であるが、室温以上〜２００℃以下であれば同反応により分子列を形成すことができる。本反応は連鎖反応であって、きわめて選択的かつ迅速に進行するものである。
【００２８】
更に、本発明は、表面に分子が固定化された基板であって、チオール基または水酸基と前記基板を構成する元素との間で共有結合形成可能な基を含む分子が、前記共有結合形成可能な基と基板を構成する元素との間の共有結合によって表面に配列して固定化された基板に関する。前記基板は、前述の工程によって得ることができる。なお、基板上に分子列が形成されたことは、ＳＴＭによって確認することができる。
【００２９】
また、前記分子は、基板上で安定に存在することができ、例えば−２００〜５００℃においても固定化状態を維持することができる。このように熱的安定性が高いことにより、デバイス作製等のプロセスの影響を受けにくく、また、デバイスとした場合には、使用により生じる発熱に耐え得るため、高い耐久性を得ることができる。
【００３０】
以上説明したように、本発明によれば、基板上に、従来不可能であったダイマー列に直交する方向に分子列を形成することができる。ダイマー列に沿った分子列と、本発明により形成される、ダイマー列に直交する分子列を組み合わせることにより、基板の任意の２点を結ぶことが可能となる。ダイマー列に沿った分子列を形成する分子としては、スチレン、ジメチルスチレン、ビニルフェロセン、その他、カナダ特許出願公開第２３２３８５０号明細書に記載の各種分子を用いることができる。ダイマー列に沿った分子列も、前述のダイマー列に直交する分子列と同様に、ダングリングボンドを有する水素終端基板上に、所定の分子を供給することによって形成することができる。その条件は、適宜設定することができ、詳細については、カナダ特許出願公開第２３２３８５０号明細書を参照できる。
【００３１】
前述のようにダイマー列に直交する分子列とダイマー列に沿った分子列を組み合わせることにより、電子デバイスとして有用な基板を得ることができる。例えば、基板上に固定された分子の末端に金属等の導電性物質を結合させれば、電荷移動性を有する分子列（ナノワイヤー）を形成することができる。また、末端に化学発光物質等の各種機能性分子やＤＮＡ、タンパク等の生体分子を結合または吸着させることにより、センサーやマイクロアレイとしての応用も期待される。
【実施例】
【００３２】
以下、本発明を実施例に基づき説明する。但し、本発明は実施例に示す態様に限定されるものではない。
（１）ダイマー列に直交する分子列の形成
ホウ素ドープシリコン基板を８５０Ｋで８時間アニールし、次いで１４００Ｋでフラッシング(flashing)を繰り返して表面の汚染を除去した。このときの真空度は３×１０-10Ｔｏｒｒであった。この基板表面は、Ｓｉ（１００）面であった。この基板表面を、６２５Ｋにおいて、ホットWフィラメント（２１００Ｋ）によって生成された原子状水素に曝すことにより、水素終端処理を行った。この水素終端処理基板の所望の位置から、ＳＴＭチップからの高圧パルス注入によって終端水素を取り除き、ダングリングボンドを形成した。本実施例で使用したＳＴＭは、可変温度型走査型トンネル顕微鏡（Omicron製ＶＴ−ＳＴＭ）である。
この基板を、約２５℃でプロペンチオールガス雰囲気下に配置した。使用したガスは、freeze-pump-thaw法を数回繰り返して精製したものである。反応雰囲気中のガス露出量は、５×１０-6Ｔｏｒｒ・ｓであった。
【００３３】
反応後の基板のＳＴＭ像を図２に示す。図２に示すように、プロペンチオールにより、基板上のダイマー列に直交する分子列が形成されたことが確認された。この分子列における各分子間の距離を測定したところ、７．８Åであり、ダイマー列間の距離とほぼ一致した。これにより、プロペンチオールが各ダイマー列上に固定化されていることが確認された。また、この分子列は、６５０Ｋにおいても安定であった。これにより、プロペンチオールが共有結合によって強固に基板上に固定化されていることが確認された。
【００３４】
（２）ダイマー列に直交する分子列とダイマー列と沿った分子列との組み合わせ
上記（１）において分子列を形成した基板上の、図３に矢印で示す位置に、上記と同様の方法でダングリングボンドを形成した。この基板を、使用するガスをスチレンガス（ガス露出量：５×１０-6Ｔｏｒｒ・ｓ）に変更した以外は上記（１）と同様に分子固定化処理を行った。処理後の基板のＳＴＭ像を図４に示す。図４に示すようにダイマー列に沿ったスチレン分子列が形成され、２本のプロペンチオール分子列を、スチレン分子列によって連結することができた。なお、図４中、Ｄで示す部分は、スチレンの二重分子列である。これは、一般にスチレン分子列形成時に観察される現象である。
なお、プロペンチオール分子列近傍に、ダイマー列に沿ったスチレン分子列を形成するために、上記の新たなダングリングボンド形成工程は必須ではない。新たなダングリングボンド形成を行わなかった以外、上記と同様の処理を行った基板のＳＴＭ像を図５に示す（図５中、矢印は初期基板上に存在していたダングリングボンドの位置を示す）。水素終端基板には、通常複数のダングリングボンドが含まれるため、新たなダングリングボンド形成を行わなくても、図５に示すように、それらダングリングボンドを基点とし、プロペンチオール分子列近傍にスチレン分子列を形成することができた。
【産業上の利用可能性】
【００３５】
本発明によれば、今まで不可能であったダイマー列と直交する分子列を形成することができる。本発明の基板は、電子デバイス、センサー、マイクロアレイ用基板として好適である。
【図面の簡単な説明】
【００３６】
【図１】プロペンチオールおよびスチレンがＳｉ（１００）面上に固定化される過程を示す模式図である。
【図２】プロペンチオール分子列を形成した基板のＳＴＭ像である。
【図３】図２に示す基板に形成されたダングリングボンドを示すＳＴＭ像である。
【図４】図３に示すダングリングボンドを基点として形成されたスチレン分子列を示すＳＴＭ像である。
【図５】水素終端基板に含まれるダングリングボンドを基点として形成されたスチレン分子列を示すＳＴＭ像である。
【図１】
2007125628.tif 000014
【図２】
2007125628.tif 000015
【図３】
2007125628.tif 000016
【図４】
2007125628.tif 000017
【図５】
2007125628.tif 000018